(57)【要約】【課題】各種表示装置の透光性電磁波シールド膜、各種電子デバイスの透明電極、透明面状発熱体等として有用な透明導電体の導電性をさらに向上させる。【解決手段】複数の金属ナノワイヤーを含む導電層を備える透明導電体の製造方法において、複数の金属ナノワイヤーを含む塗布液６４を調製する調製工程と、フイルム１２の一主面に塗布液６４を塗布して、金属ナノワイヤー分散層５０を形成する塗布工程とを含み、該塗布工程は、スロットダイ５２を有するスロットダイコーター５４を用いて行い、塗布液６４をフイルム１２の一主面に塗布する際のフイルム１２の搬送速度（塗布速度）をｖ［ｍ／ｓ］、スロットダイ５２のヘッド先端６２とフイルム１２の一主面との間隔をｇ［ｍ］としたとき、ｖ／ｇ［１／ｓ］で示されるせん断速度が１００〜１００００［１／ｓ］である。【選択図】図３
2011090879.tif 000002
【特許請求の範囲】
【請求項１】
複数の金属ナノワイヤーを含む導電層を備える透明導電体の製造方法において、
前記複数の金属ナノワイヤーを含む塗布液を調製する調製工程と、
フイルムの一主面に前記塗布液を塗布する塗布工程とを含み、
前記塗布工程は、スロットダイを有するスロットダイコーターを用いて行い、
前記塗布液を前記フイルムの一主面に塗布する際の前記フイルムの搬送速度（塗布速度）をｖ［ｍ／ｓ］、前記スロットダイのヘッド先端と前記フイルムの前記一主面との間隔をｇ［ｍ］としたとき、ｖ／ｇ［１／ｓ］で示されるせん断速度が１００〜１００００［１／ｓ］であることを特徴とする透明導電体の製造方法。
【請求項２】
請求項１記載の透明導電体の製造方法において、
前記せん断速度が３０００〜７０００［１／ｓ］であることを特徴とする透明導電体の製造方法。
【請求項３】
請求項１又は２記載の透明導電体の製造方法において、
前記スロットダイのヘッド先端と前記フイルムの前記一主面との間隔が５０〜２５０μｍであることを特徴とする透明導電体の製造方法。
【請求項４】
請求項１〜３のいずれか１項に記載の透明導電体の製造方法において、
前記金属ナノワイヤーの長さが１〜１００［μｍ］であることを特徴とする透明導電体の製造方法。
【請求項５】
請求項１記載の透明導電体の製造方法において、
前記塗布液の粘度範囲が１〜１００ｃＰであることを特徴とする透明導電体の製造方法。
【発明の詳細な説明】
【技術分野】
【０００１】
本発明は、透明導電体の製造方法に関し、特に、高スループットのコーティング方法による透明導電体の製造方法に関する。
【背景技術】
【０００２】
透明導電体は、高透過率で絶縁性を有する基体と、該基体上に形成された薄膜の導電膜とを有する。透明導電体は、十分な光透過性を有しながらも表面導電性を有するように製造される。このような表面導電性を有する透明導電体は、フラット型液晶ディスプレイ、タッチパネル、エレクトロルミネッセンスデバイス及び薄膜の太陽電池セルの透明電極として、また、帯電防止層や電磁波シールド層として広範に使用される。
【０００３】
この透明導電体を製造するのに好適な方法として特許文献１が知られている。この特許文献１に記載の方法は、基体上に複数の金属ナノワイヤーを投入して（金属ナノワイヤーは液体中に分散されている）、該液体を乾燥することにより、基体上に金属ナノワイヤーネットワーク層（複数の金属ナノワイヤーが網状につながった層）を形成するようにしている。また、この特許文献１では、基体上に複数の金属ナノワイヤーを投入して、金属ナノワイヤーを液体中に分散させ、該液体を乾燥することにより、基体上に金属ナノワイヤーネットワーク層を形成し、該金属ナノワイヤーネットワーク層上にマトリクス材を投入し、該マトリクス材を硬化してマトリクスとすることで、前記マトリクスと該マトリクスに埋め込まれた金属ナノワイヤーを含む導電層を形成するようにしている。また、特許文献１には、ロール・トゥ・ロール工程にて行うことが記載されている。この場合、基体は、回転リールにより、搬送経路に沿って搬送され、金属ナノワイヤーの投入は、第１投入部において移動経路に沿って行われ、マトリクス材の投入は、第２投入部において移動経路に沿って行われる。
【０００４】
上述した特許文献１に記載された方法によれば、望ましい電気的、光学的及び機械的特性を有する透明導電体を、様々な基体に適用可能で、低コストで、高スループットプロセスにて製造することができる。
【先行技術文献】
【特許文献】
【０００５】
【特許文献１】米国特許出願公開第２００７／００７４３１６号明細書
【発明の概要】
【発明が解決しようとする課題】
【０００６】
本発明はこのような課題を考慮してなされたものであり、上述した特許文献１に記載の方法を改善し、さらに導電性が向上された透明導電体を製造することができる透明導電体の製造方法を提供することを目的とする。
【課題を解決するための手段】
【０００７】
［１］  本発明に係る透明導電体の製造方法は、複数の金属ナノワイヤーを含む導電層を備える透明導電体の製造方法において、前記複数の金属ナノワイヤーを含む塗布液を調製する調製工程と、フイルムの一主面に前記塗布液を塗布する塗布工程とを含み、前記塗布工程は、スロットダイを有するスロットダイコーターを用いて行い、前記塗布液を前記フイルムの一主面に塗布する際の前記フイルムの搬送速度（塗布速度）をｖ［ｍ／ｓ］、前記スロットダイのヘッド先端と前記フイルムの前記一主面との間隔をｇ［ｍ］としたとき、ｖ／ｇ［１／ｓ］で示されるせん断速度が１００〜１００００［１／ｓ］であることを特徴とする。
［２］  本発明において、前記せん断速度が３０００〜７０００［１／ｓ］であることを特徴とする。
［３］  本発明において、前記スロットダイのヘッド先端と前記フイルムの前記一主面との間隔が５０〜２５０μｍであることを特徴とする。
［４］  本発明において、前記金属ナノワイヤーの長さが１〜１００［μｍ］であることを特徴とする。
［５］  本発明において、前記塗布液の粘度範囲が１〜１００ｃＰであることを特徴とする。
【発明の効果】
【０００８】
以上説明したように、本発明に係る透明導電体の製造方法によれば、各種表示装置の透光性電磁波シールド膜、各種電子デバイスの透明電極、透明面状発熱体等として有用な透明導電体の導電性をさらに向上させることができる。
【図面の簡単な説明】
【０００９】
【図１】図１Ａは基体上に被覆された導電層を含む透明導電体の一例を示す断面図であり、図１Ｂは透明導電体の他の例を示す断面図であり、図１Ｃは透明導電体のさらに他の例を示す断面図である。
【図２】マトリクスに組み込まれた金属ナノワイヤーのネットワークの状態を示す説明図である。
【図３】スロットダイコーターを用いて塗布液をフイルム上に塗布している状態を示す説明図である。
【図４】ロール・トゥ・ロール工程による透明導電体の製造方法を示す工程フローである。
【図５】図５Ａ〜図５Ｃは可撓性ドナー基体、剥離層及び導電層を含む積層構造体を用いて基体上に導電層を転写する方法を示す工程図である。
【図６】図６Ａ〜図６Ｃは可撓性ドナー基体、剥離層、導電層、オーバーコート及び接着層を含む積層構造体を用いて基体上に導電層を転写する方法を示す工程図である。
【発明を実施するための形態】
【００１０】
以下、本発明に係る透明導電体の製造方法の実施の形態例を図１Ａ〜図６Ｃを参照しながら説明する。なお、本明細書において「〜」は、その前後に記載される数値を下限値及び上限値として含む意味として使用される。
【００１１】
本実施の形態に係る製造方法にて製造される透明導電体は、金属ナノワイヤーを含有する導電層を備える透明導電体である。特に、導電層は、金属ナノワイヤーのまばらなネットワークを含む。さらに、導電層は、透明で可撓性を有し、少なくとも１つの導電性表面を含むことができ、可撓性を有するフイルム上に、被覆又は積層可能である。また、導電層は、マトリクス材及びナノワイヤーを包む複合構造の一部分をも形成可能である。このマトリクス材は、特定の化学的、機械的、及び光学的特性を上述の複合構造に付与することができる。
【００１２】
［導電性ナノワイヤー］    
金属ナノワイヤー１０（図１Ａ〜図１Ｃ参照）は、一般的に１０〜１００，０００の範囲のアスペクト比（長さ／直径）を有する。アスペクト比がより大きいと、金属ナノワイヤー１０の総合密度をより低くし、透明性を高くすることを可能にすると共に、より効率的な導電性ネットワークを形成できるため、透明導電層を得るために有利である。換言すれば、高アスペクト比を有する導電性ナノワイヤーを使用すると、導電性ネットワークを実現する金属ナノワイヤー１０の密度は、導電性ネットワークが実質的に透明である程度に十分に低くすることが可能となる。なお、ＰＥＴ（ポリエチレンテレフタレイト）製のフイルム上の銀ナノワイヤー層は、約４４０ｎｍ〜７００ｎｍにおいて実質的に透明である。
【００１３】
導電性ナノワイヤーは、金属ナノワイヤー、及び高アスペクト比（例えば、１０より高い）を有する他の導電性粒子を含む。非金属ナノワイヤーの例としては、カーボンナノチューブ（ＣＮＴｓ）、金属酸化物ナノワイヤー、導電性ポリマー繊維、及び同類の物が挙げられるが、これらに限定されない。
【００１４】
「金属ナノワイヤー」とは、元素金属、金属合金、又は金属化合物（金属酸化物を含む）を含む金属ワイヤーを指す。金属ナノワイヤーの少なくとも１つの横断面寸法は、５００ｎｍ未満、好ましくは２００ｎｍ未満、又はより好ましくは１００ｎｍ未満である。上述したように、金属ナノワイヤーのアスペクト比（長さ：幅）は、１０より大きく、好ましくは５０より大きく、又はより好ましくは１００より大きい。適切な金属ナノワイヤーは、あらゆる金属によって構成することができ、銀、金、銅、ニッケル、及び金メッキ銀が挙げられるが、これらに限定されない。
【００１５】
金属ナノワイヤーは、既知の方法により、調製可能である。特に、銀ナノワイヤーは、ポリオール（例えば、エチレングリコール）及びポリ（ビニルピロリドン）の存在下において、銀塩（例えば、硝酸銀）の溶液相還元を通じて合成可能である。均一サイズの銀ナノワイヤーの大量生産は、例えば、Ｘｉａ，Ｙ．ら、Ｃｈｅｍ．Ｍａｔｅｒ．（２００２），１４，４７３６−４７４５、及びＸｉａ，Ｙ．ら、Ｎａｎｏｌｅｔｔｅｒｓ（２００３）３（７）、９５５−９６０に記載されている方法に従って調製可能である。
【００１６】
［導電層及びフイルム］    
具体例として、図１Ａは、フイルム１２上に被覆された導電層１４を含む透明導電体１６を示す。導電層１４は、複数の金属ナノワイヤー１０を含む。金属ナノワイヤー１０は、導電性ネットワークを形成する。
【００１７】
図１Ｂは、透明導電体１６の他の例を示す。フイルム１２上に導電層１４が形成されている点では図１Ａの例と同じであるが、導電層１４が、マトリクス１８に組み込まれた複数の金属ナノワイヤー１０を含む点で異なる。
図１Ｃは、透明導電体１６のさらに他の例を示す。フイルム１２上に導電層１４が形成されている点では図１Ａの例と同じであるが、導電層１４が、マトリクス１８の一部に組み込まれる金属ナノワイヤー１０により形成され、マトリクス１８に完全に浸漬されている点で異なる。
【００１８】
「マトリクス」とは、金属ナノワイヤー１０が分散、又は組み込まれた固体状物質を指す。金属ナノワイヤー１０の一部は、導電性ネットワークへのアクセスを可能にするために、マトリクス材から突出していてもよい。マトリクス１８は、金属ナノワイヤー１０のためのホストであって、導電層１４の物理的形状を提供する。マトリクス１８は、腐食及び摩耗のような不都合な環境要因から、金属ナノワイヤー１０を保護する。特に、マトリクス１８は、環境下の湿気、微量の酸、酸素、硫黄等の腐食性要素の浸透を阻止する。
【００１９】
その上、マトリクス１８は、導電層１４に好ましい物理的・機械的特性を付与する。例えば、フイルム１２に対する粘着力を付与することができる。さらに、酸化金属フイルムとは異なり、金属ナノワイヤー１０が組み込まれたポリマーマトリクス又は有機マトリクスは、剛性及び可撓性を有することができる。なお、可撓性マトリクスは、低費用・高速大量処理プロセスによる透明導電体１６の製造を可能にする。
【００２０】
さらに、導電層１４の光学的特性は、適切なマトリクス材を選択することにより、調整可能である。例えば、反射損及び不要なグレアは、所望の屈折率、組成及び厚さを有するマトリクス１８を使用することにより、効果的に低減できる。
【００２１】
一般には、マトリクス１８は、光学的に透明な物質である。可視領域（４００ｎｍ〜７００ｎｍ）における物質の光透過率が少なくとも８０％であるとき、物質は、光学的に透明であるとみなされる。
【００２２】
マトリクス１８は、厚さ約１０ｎｍ〜５μｍ、厚さ約２０ｎｍ〜１μｍ、又は厚さ約５０ｎｍ〜２００ｎｍであり、また、約１．３〜２．５、又は約１．３５〜１．８の屈折率を有する。
【００２３】
マトリクス１８は例えばポリマーであってもよい（ポリマーマトリクスとも称する）。光学的に透明なポリマーは、当技術分野において既知である。適切なポリマーマトリクスの例としては、ポリメタクリレート（例えば、ポリ（メチルメタクリレート））、ポリアクリレート及びポリアクリロニトリルのようなポリアクリル酸、ポリビニルアルコール、ポリエステル（例えば、ポリエチレンテレフタレート（ＰＥＴ）、ポリエステルナフタレート、及びポリカーボネート）、フェノール又はクレゾール−ホルムアルデヒド（Ｎｏｖｏｌａｃｓ（登録商標））、ポリスチレン、ポリビニルトルエン、ポリビニルキシレン、ポリイミド、ポリアミド、ポリアミドイミド、ポリエーテルアミド、ポリスルフィド、ポリスルホン、ポリフェニレン、及びポリフェニルエーテルのような高度の芳香族性を有するポリマー、ポリウレタン（ＰＵ）、エポキシ、ポリオレフィン（例えばポリプロピレン、ポリメチルペンテン、及び環状オレフィン）、アクリロニトリル−ブタジエン−スチレンコポリマー（ＡＢＳ）、セルロース誘導体、シリコーン及び他のケイ素含有ポリマー（例えば、ポリシルセスキオキサン及びポリシラン）、塩化ポリビニル（ＰＶＣ）、ポリアセテート、ポリノルボルネン、合成ゴム（例えばＥＰＲ、ＳＢＲ、ＥＰＤＭ）、及びフルオロポリマー（例えば、ポリビニリデンフッ化物、ポリテトラフルオロエチレン（ＴＦＥ）又はポリヘキサフルオロプロピレン）、フルオロ−オレフィン及び炭化水素オレフィンのコポリマー（例えば、Ｌｕｍｉｆｌｏｎ（登録商標））、及びアモルファスフッ化炭素ポリマー又はコポリマー（例えば、旭ガラス社のＣＹＴＯＰ（登録商標）、又はデュポン社のテフロン（登録商標）ＡＦ）が挙げられるが、これらに限定されない。
【００２４】
マトリクス１８自体が導電性であってもよい。例えば、マトリクス１８は、導電性ポリマーであってもよい。導電性ポリマーは、当技術分野において周知であり、ポリ（３，４−エチレンジオキシチオフェン）（ＰＥＤＯＴ）、ポリアニリン、ポリチオフェン、及びポリジアセチレンが挙げられるが、これらに限定されない。
【００２５】
「導電層」又は「導電性フイルム」とは、透明導電体１６の導電性媒体を提供する金属ナノワイヤー１０のネットワーク層を指す。マトリクス１８が存在するとき、金属ナノワイヤー１０のネットワーク層とマトリクス１８との組み合わせもまた、「導電層」と呼ばれる。導電層１４の表面伝導率は、その表面抵抗に逆比例し、シート抵抗と呼ばれることもあり、当技術分野において既知の方法で測定可能である。
【００２６】
マトリクス１８は、導電性を有するために、十分な金属ナノワイヤー１０が充填されなくてはならない。「基準含有量」とは、導電層１４が、約１０6オーム／ｓｑ．（又は、オーム／□）以下の表面抵抗率を有する場合の、導電層１４に含有された金属ナノワイヤー１０の重量％を指す。基準含有量は、金属ナノワイヤー１０のアスペクト比、整列度、凝集度、及び抵抗率等に依存する。
【００２７】
マトリクス１８の機械的及び光学的特性は、マトリクス１８中のあらゆる粒子の投入により、変化又は損傷されやすい。有利な点として、金属ナノワイヤー１０の高アスペクト比が高いと、銀ナノワイヤーの場合で、基準含有量が好ましくは約０．０５μｇ／ｃｍ2〜約１０μｇ／ｃｍ2、より好ましくは約０．１μｇ／ｃｍ2〜約５μｇ／ｃｍ2、より好ましくは約０．８μｇ／ｃｍ2〜約３μｇ／ｃｍ2となるように、マトリクス１８を通じた導電性ネットワークの構成が可能となる。これらの投入量は、マトリクス１８の機械的又は光学的特性に影響しない。これらの値は、金属ナノワイヤー１０の寸法及び空間分散に強く依存する。有利な点として、金属ナノワイヤー１０の含有量を調節することにより、電気伝導率（又は、表面抵抗率）及び光透過性が調節可能な透明導電体１６を提供可能である。
【００２８】
図１Ｂに示されるように、導電層１４は、マトリクス１８の厚み全体に広がる。有利な点として、金属ナノワイヤー１０のある部分は、マトリクス材（例えば、ポリマー）の表面張力に起因して、マトリクス表面２０上に露出する。この特徴は、タッチスクリーン用途に特に役立つ。透明導電体１６は、その少なくとも１つの表面上に表面伝導率を示す。
【００２９】
図２は、マトリクス１８に組み込まれた金属ナノワイヤー１０のネットワークが、どのように表面伝導率を得ると考えられているかを説明している。図示されるように、金属ナノワイヤー１０が、マトリクス１８中に「浸漬される」可能性がある一方、金属ナノワイヤー１０の末端部１０ａが、マトリクス１８の表面２０上に突出する。また、金属ナノワイヤー１０の中央部１０ｂの一部が、マトリクス１８の表面２０上に突出してもよい。十分な数の金属ナノワイヤーの末端部１０ａ及び中央部１０ｂが、マトリクス１８上に突出すると、透明導電体１６の表面は導電性を有する。
【００３０】
「フイルム」又は「選択されたフイルム」とは、導電層１４が被覆又は積層される材料を指す。フイルム１２は、透明又は不透明であってもよい。「選択されたフイルム」は、後述するように、積層工程に関して使用される。適切な高剛性のフイルム１２としては、ポリエステル（例えば、ポリエチレンテレフタレート（ＰＥＴ）、ポリエステルナフタレート、及びポリカーボネート）、ポリオレフィン（例えば、直鎖状、分岐鎖状、及び環状ポリオレフィン）、ポリビニル（例えば、塩化ポリビニル、塩化ポリビニリデン、ポリビニルアセタール、ポリスチレン、ポリアクリレート等）、セルロースエステル系（例えば、セルローストリアセテート、セルロースアセテート）、ポリエーテルスルホンのようなポリスルホン、ポリイミド、シリコーン、及び他の従来のポリマーフイルムが挙げられるが、これらに限定されない。
【００３１】
［性能強化層］
上述したように、導電層１４は、マトリクス１８に起因して、優れた物理的及び機械的特徴を有する。これらの特徴は、透明導電体１６に、付加的な層を導入することにより、さらに増強することが可能である。付加的な層としては、例えば反射防止層、グレア防止層、接着層、バリア層、及びハードコートのような一以上の層を含む。
【００３２】
［腐食防止剤］
透明導電体１６は、上述したバリア層に加えて、又はバリア層の代わりに、腐食防止剤を含んでもよい。様々な腐食防止剤は、様々な機構に基づいて、金属ナノワイヤー１０を保護する。
【００３３】
腐食防止剤は、容易に金属ナノワイヤー１０と結合し、金属表面上に保護フイルムを形成する。これらは、バリア形成腐食防止剤とも呼ばれる。
【００３４】
［ナノワイヤーの堆積及び透明導電体の製造］
透明導電体１６の製造方法は、フイルム１２の表面上に複数の金属ナノワイヤー１０を堆積させ（該金属ナノワイヤー１０は、液体中に分散されている）、該液体を乾燥させることにより、フイルム１２上に金属ナノワイヤーネットワーク層を形成することを含む。
【００３５】
金属ナノワイヤー１０は、上述したように調製することができる。一般に金属ナノワイヤー１０は、堆積を容易にするために、液体中に分散される。「堆積」及び「被覆」は、同じ意味で用いられる。金属ナノワイヤー１０が均一に分散された塗布液（「金属ナノワイヤー分散物」又は「塗布液」とも呼ばれる）を形成可能なあらゆる非腐食性液体を使用することができる。好ましくは、金属ナノワイヤー１０は、水、アルコール、ケトン、エーテル、炭化水素、又は芳香族溶媒（ベンゼン、トルエン、キシレン等）中に分散される。より好ましくは、その液体は揮発性であって、２００℃以下、又は１５０℃以下、又は１００℃以下の沸点を有する。
【００３６】
加えて、金属ナノワイヤー１０が分散された塗布液は、粘度、腐食、接着力、及びナノワイヤー分散を調節するために、添加剤及び結合剤を含有してもよい。適切な添加剤及び結合剤の例としては、カルボキシメチルセルロース（ＣＭＣ）、２−ヒドロキシエチルセルロース（ＨＥＣ）、ヒドロキシプロピルメチルセルロース（ＨＰＭＣ）、メチルセルロース（ＭＣ）、ポリビニルアルコール（ＰＶＡ）、トリプロピレングリコール（ＴＰＧ）、及びキサンタンガム（ＸＧ）、及びエトキシレート、アルコキシレート、エチレンオキシド及びプロピレンオキシド及びこれらのコポリマーのような界面活性剤、スルホン酸塩、硫酸塩、ジスルホン酸塩、スルホコハク酸塩、リン酸エステル、及びフルオロ界面活性剤（例えば、Ｚｏｎｙｌ（登録商標）、デュポン社）が挙げられるが、これらに限定されない。
【００３７】
一例では、塗布液は、０．００２５重量％〜０．１重量％の界面活性剤（例えば、Ｚｏｎｙｌ（登録商標）ＦＳＯ−１００では、好ましい範囲は０．００２５重量％〜０．０５重量％）、０．０２重量％〜４重量％の粘度調整剤（例えば、ＨＰＭＣでは、好ましい範囲は０．０２重量％〜０．５重量％）、９４．５重量％〜９９．０重量％の溶媒、及び０．０５重量％〜１．４重量％の金属ナノワイヤーを含有する。適切な界面活性剤の代表例としては、Ｚｏｎｙｌ（登録商標）ＦＳＮ、Ｚｏｎｙｌ（登録商標）ＦＳＯ、Ｚｏｎｙｌ（登録商標）ＦＳＨ、Ｔｒｉｔｏｎ（×１００、×１１４、×４５）、Ｄｙｎｏｌ（６０４、６０７）、ｎ−ドデシルｂ−Ｄ−マルトシド及びＮｏｖｅｋ（登録商標）が挙げられる。適切な粘度調整剤の例としては、ヒドロキシプロピルメチルセルロース（ＨＰＭＣ）、メチルセルロース、キサンタンガム、ポリビニルアルコール、カルボキシメチルセルロース、ヒドロキシエチルセルロースが挙げられる。適切な溶媒の例としては、水及びイソプロパノールが挙げられる。
【００３８】
塗布液の濃度を上記から変更することが求められるならば、溶媒のパーセントを増減させることが可能である。しかしながら、好ましい実施形態では、他の成分の相対比率は、同じままであることができる。特に、粘度調整剤に対する界面活性剤の比率は、好ましくは８０〜０．０１の範囲であり、金属ナノワイヤー１０に対する粘度調整剤の比率は、好ましくは５〜０．０００６２５の範囲であり、界面活性剤に対する金属ナノワイヤー１０の比率は、好ましくは５６０〜５の範囲である。塗布液の構成要素の比率は、フイルム及び使用される塗布方法に従って、適宜修正してもよい。塗布液の好ましい粘度範囲は、１〜１００ｃＰである。
【００３９】
任意に行われる処理として、フイルム１２には、後の金属ナノワイヤー１０の堆積をより良好にするよう、表面を調製するために、前処理（表面前処理）を行うことができる。この表面前処理には、複数の働きがある。例えば、均一な金属ナノワイヤー分散層５０の堆積を可能にする。加えて、後の工程段階のために、フイルム１２上に金属ナノワイヤー１０を固定することができる。さらに、金属ナノワイヤー１０のパターン化して堆積するために、パターン化段階と併せて前処理を行うことができる。前処理としては、溶媒洗浄又は化学的洗浄、加熱、塗布液に適切な化学性又はイオン状態を与えるための任意にパターン化された中間層の堆積、加えてプラズマ処理、ＵＶ−オゾン処理、又はコロナ放電のようなさらなる表面処理が挙げられる。
【００４０】
堆積後、蒸発により液体が除去される。蒸発は、加熱（例えば、焼成）により促進することができる。その結果生じる金属ナノワイヤーネットワーク層に導電性を付与するために、後処理が行われる場合がある。後述のように、この後処理は、熱、プラズマ、コロナ放電、ＵＶ−オゾン、又は圧力による処理を含む工程段階であってもよい。
【００４１】
本実施の形態では、透明導電体１６の製造方法は、液体中に複数の金属ナノワイヤーが分散して含有する塗布液をフイルム１２の表面上に塗布して、フイルム１２上に金属ナノワイヤー分散層５０（図３参照）を形成し、金属ナノワイヤー分散層５０中の液体を乾燥させることにより、フイルム１２上に金属ナノワイヤーネットワーク層を形成し、前記金属ナノワイヤーネットワーク層上にマトリクス材を被覆させ、該マトリクス材を硬化させてマトリクス１８を形成することを含む。
【００４２】
「マトリクス材」とは、硬化してマトリクスとなることが可能な材料又は材料の混合物を指す。「硬化する」、又は「硬化」とは、固体ポリマーマトリクスを形成するために、モノマー又は部分ポリマー（１５０モノマーより少ない）が重合及び／又は架橋する工程を指す。適切な重合条件は、当技術分野において周知であり、例として、モノマーの加熱、可視光又は紫外光（ＵＶ）、電子線等によるモノマーへの照射が挙げられる。加えて、溶媒除去と同時に起こるポリマー／溶媒系の「固化」もまた、「硬化」の範囲内である。
【００４３】
マトリクス材は、ポリマーを含み、上述したものと同様のものを使用することができる。また、マトリクス材はプレポリマーを含む。「プレポリマー」とは、重合及び／又は架橋してポリマーマトリクスを形成することができるモノマーの混合物、オリゴマーの混合物、又は部分ポリマーの混合物を指す。所望のポリマーマトリクスを考慮して、適切なモノマー又は部分ポリマーを選択することは、当技術者の知識の範囲内である。
【００４４】
好ましい実施の形態では、プレポリマーは光硬化性である。すなわち、プレポリマーは、照射により重合及び／又は架橋する。より詳細に記載するように、光硬化性プレポリマーに基づくマトリクス１８は、選択された領域における照射によりパターン化が可能である。プレポリマーは、熱硬化性でもよく、熱源からの熱を選択的に当てることにより、パターン化が可能である。
【００４５】
一般に、マトリクス材は液体である。マトリクス材は、任意に溶媒を含んでもよい。マトリクス材を有効に溶媒和又は分散することができるあらゆる非腐食性溶媒が使用できる。適切な溶媒の例としては、水、アルコール、ケトン、テトラヒドロフラン、炭化水素（例えば、シクロヘキサン）又は芳香族溶媒（ベンゼン、トルエン、キシレン等）が挙げられる。より好ましくは、溶媒は、揮発性であって、２００℃以下、又は１５０℃以下、又は１００℃以下の沸点を有する。
【００４６】
マトリクス材は、架橋剤、重合開始剤、安定化剤（例えば、製品寿命を伸ばす酸化防止剤及びＵＶ安定剤、及び保存期間を長くする重合防止剤が挙げられる）、界面活性剤等を含んでもよい。マトリクス材は、腐食防止剤をさらに含んでもよい。
【００４７】
そして、図３に示すように、上述した塗布液６４は、スロットダイ５２を有するスロットダイコーター５４を用いてフイルム１２上に塗布される。フイルム１２は、搬送ローラ５６によって所定の搬送経路に沿って走行する。
【００４８】
スロットダイ５２は、その内部に、マニホールド５８とそれに接続されたスリット６０が設けられている。また、スロットダイ５２は、その先端部（スリット６０のノズル部分：ヘッド先端６２と記す）と搬送ローラ５６とが対向するように設置されている。従って、搬送ローラ５６によって走行するフイルム１２にスロットダイ５２のヘッド先端６２が対向することとなる。
【００４９】
スロットダイ５２に供給された塗布液６４は、マニホールド５８によってスロットダイ５２の幅方向（フイルム１２の幅方向と同じ方向）に拡散されたのち、スリット６０を介してスロットダイ５２のヘッド先端６２からフイルム１２（走行中のフイルム１２）に向けて吐出される。
【００５０】
スロットダイ５２のヘッド先端６２から吐出された塗布液６４は、フイルム１２との間にビード６６を形成しながら、フイルム１２上に金属ナノワイヤー分散層５０を連続的に形成する。
【００５１】
そして、本実施の形態では、塗布液６４をフイルム１２の一主面（ヘッド先端６２と対向する面）に塗布する際のフイルム１２の搬送速度（塗布速度）をｖ［ｍ／ｓ］、スロットダイ５２のヘッド先端６２とフイルム１２の一主面との間隔をｇ［ｍ］としたとき、ｖ／ｇ［１／ｓ］で示されるせん断速度が１００〜１００００［１／ｓ］となるようにしている。これにより、フイルム１２上に塗布された金属ナノワイヤー分散層５０中の金属ナノワイヤー１０の分散性が向上することになる。
【００５２】
ここで、分散性が向上するとは、複数の金属ナノワイヤー１０の配向が一方向に揃うということがなく、各金属ナノワイヤー１０の配向状態がばらばらになっていることを指す。金属ナノワイヤー１０の分散性が向上すると、その後に透明導電体１６とした場合において、透明導電体１６の表面抵抗に異方性がほとんどなくなり、理想的には等方性を有することになる。つまり、あらゆる方向に関し、導電性が向上することとなる。
【００５３】
ところで、上述したように、金属ナノワイヤー分散層５０をフイルム１２上に連続形成していく手法を採用した場合、金属ナノワイヤー１０のアスペクト比によっては、ほとんどの金属ナノワイヤー１０の長軸がフイルム１２の搬送方向（ＭＤ方向）にほぼ揃う形態になるおそれがある。しかし、上述のようにせん断速度を特定することで、例えば長軸がＭＤ方向に沿う金属ナノワイヤー１０やＴＤ方向（搬送方向と直交する方向）に沿う金属ナノワイヤー１０の割合がほぼ同じになり、金属ナノワイヤー１０の分散性が向上することになる。もちろん、長軸がＭＤ方向やＴＤ方向以外の方向にも沿う金属ナノワイヤー１０は存在するが、全体的に見た場合、各金属ナノワイヤー１０の配向状態はばらばらである。
【００５４】
また、スロットダイ５２のヘッド先端６２とフイルム１２の一主面との間隔ｇは、５０〜２５０μｍであることが好ましい。間隔ｇが小さすぎると、ビード６６によってノズル（ヘッド先端６２）がふさがれたり、金属ナノワイヤー分散層５０の塗りむらが生じるおそれがある。反対に間隔ｇが大きすぎると、スロットダイ５２の噴射力でも塗布液６４をフイルム１２上に到達させることが困難になり、やはり、金属ナノワイヤー分散層５０の塗りむらが生じるおそれがある。
【００５５】
＜透明導電体の製造方法：概要＞
ここで、本実施の形態に係る透明導電体の製造方法の概要を説明する。先ず、上述したように、スロットダイコーター５４を用いて、塗布液６４をフイルム１２上に塗布し、フイルム上に金属ナノワイヤー分散層５０を形成する（図３参照）。フイルム１２は、後の工程段階のため、フイルム１２に塗布される金属ナノワイヤー分散層５０の堆積を可能にするために、前処理が行われる場合がある。この処理としては、溶媒洗浄又は化学的洗浄、加熱、金属ナノワイヤー分散層５０に適切な化学性又はイオン状態を与えるための任意にパターン化された中間層の堆積、加えてプラズマ処理、ＵＶ−オゾン処理、又はコロナ放電のようなさらなる表面処理を挙げることが可能である。
【００５６】
例えば、中間層は、フイルム１２の表面に堆積され、金属ナノワイヤー１０を固定することができる。中間層は、その表面を機能化及び変更し、フイルム１２への金属ナノワイヤー１０の結合を促進する。金属ナノワイヤー１０の堆積に先立って、中間層をフイルム１２上に被覆してもよい。中間層を金属ナノワイヤー１０と共に堆積してもよい。
【００５７】
その後、フイルム１２上の金属ナノワイヤー分散層５０を乾燥させて、金属ナノワイヤー分散層５０中の液体を蒸発させる。これによって、フイルム１２上に金属ナノワイヤーネットワーク層１１４が形成されることになる。
【００５８】
形成された金属ナノワイヤーネットワーク層１１４は、導電性を付与するためにさらなる後処理が必要である場合がある。以下により詳細に記載するように、この後処理は、熱、プラズマ、コロナ放電、ＵＶ−オゾン、又は圧力による処理を含む工程段階であってもよい。
【００５９】
その後、金属ナノワイヤーネットワーク層１１４上にマトリクス材が例えばローラーを用いて被覆され、マトリクス材による層（マトリクス材層１１６：図４参照）が形成される。そして、マトリクス材層１１６は、マトリクス１８を得るために硬化され、これにより、図１Ａ〜図１Ｃ及び図２の構造を有する透明導電体１６が得られる。
【００６０】
なお、マトリクス材の塗布においては、ローラーの代わりに、ブラシ、スタンプ、スプレー塗布器、スロットダイコーター、又はあらゆる他の適切な塗布装置が使用可能である。
【００６１】
＜透明導電体の製造方法：ロール・トゥ・ロール工程＞
次に、上述した製造工程を、ロール・トゥ・ロール工程に適用した実施の形態について図４を参照しながら説明する。
【００６２】
図４に示すウェブ被覆システム１４６は、モーター（図示せず）により駆動される巻き取りロール１４７を含む。巻き取りロール１４７は、移動経路１５０に沿って供給ロール１４８からフイルム１２を引き出す。その後、フイルム１２は、移動経路１５０に沿って、連続処理及び被覆工程がなされる。
【００６３】
本実施の形態では、さらに、後に続く被覆工程のために基体を準備する目的で、前処理が行われる。より具体的には、次のナノワイヤー堆積の効率を向上するために、前処理ステーション１６０において、フイルム１２に任意に表面処理を行うことが可能である。加えて、堆積に先立つフイルムの表面処理は、後で堆積される金属ナノワイヤー１０の均一性を向上することができる。
【００６４】
表面処理は、当技術分野において既知の方法により行うことが可能である。例えば、フイルム１２の表面の分子構造を変更するために、プラズマ表面処理を使用可能である。プラズマ表面処理は、アルゴン、酸素、又は窒素のようなガスを使用して、低温においてより高い反応性を有する種を作成可能である。一般的には、表面上のほんのわずかだけの原子層が工程に関与しているので、フイルム１２（例えば、ポリマーフイルム）のバルク特性は、化学反応によって変化せずそのまま残る。多くの場合、プラズマ表面処理は、ぬれ性及び接着結合性を向上する適切な表面活性を提供する。具体例としては、以下の運転パラメーターを使用して、Ｍａｒｃｈ  ＰＸ２５０システムにより、酸素プラズマ処理を遂行可能である。そのパラメーターは、１５０Ｗ、３０秒、Ｏ2流量は６２．５ｓｃｃｍ、圧力は約４００ｍＴｏｒｒである。
【００６５】
表面処理は、フイルム１２上へ中間層の堆積を含んでもよい。上述したように、中間層は、一般的には金属ナノワイヤー１０及びフイルム１２の両方に親和性を有する。従って、中間層は、金属ナノワイヤー１０の固定、及び金属ナノワイヤー１０のフイルム１２への付着を可能にする。中間層として適した代表的な物質としては、ポリペプチド（例えば、ポリ−Ｌ−リジン）を含む多機能生体分子が挙げられる。
【００６６】
他の典型的な表面処理としては、溶媒による表面洗浄、コロナ放電、及びＵＶ／オゾン処理が挙げられ、これらは全て当業者に既知である。
【００６７】
その後、フイルム１２は、金属ナノワイヤー分散層５０を供給する金属ナノワイヤー堆積ステーション１６４へ向かう。堆積ステーション１６４には、図３に示すようなスロットダイ５２を有するスロットダイコーター５４が設置されている。従って、この堆積ステーション１６４において、金属ナノワイヤー分散層５０がフイルム１２の表面に堆積される。
【００６８】
金属ナノワイヤー分散層５０は、すすぎステーション１７２において、任意にすすぐことができる。その後、金属ナノワイヤー分散層５０は、乾燥ステーション１７６において乾燥され、これにより、フイルム１２上に金属ナノワイヤーネットワーク層１１４が形成される。
【００６９】
金属ナノワイヤーネットワーク層１１４は、任意に後処理ステーション１８４にて処理可能である。例えば、アルゴン又は酸素プラズマによる金属ナノワイヤー１０の表面処理は、金属ナノワイヤーネットワーク層１１４の透過性及び導電性を改善可能である。具体例としては、以下の運転パラメーターを使用して、Ｍａｒｃｈ  ＰＸ２５０システムにより、Ａｒ又はＮ2プラズマを遂行することができる。そのパラメーターは、３００Ｗ、９０秒（又は４５秒）、Ａｒ又はＮ2ガス流量が１２ｓｃｃｍ、圧力が約３００ｍＴｏｒｒである。同様に、他の既知の表面処理（例えば、コロナ放電又はＵＶ／オゾン処理）を使用してもよい。例えば、コロナ処理のために、Ｅｎｅｒｃｏｎシステムを使用可能である。
【００７０】
後処理の一部として、金属ナノワイヤーネットワーク層１１４にさらに加圧処理を行うことができる。より具体的には、金属ナノワイヤーネットワーク層１１４が、ローラー１８６及び１８７を介して送り込まれ、これらのローラーは、金属ナノワイヤーネットワーク層１１４の表面１８５に圧力を加える。同様に単一のローラーも使用可能である。
【００７１】
有利な点として、金属ナノワイヤーネットワーク層１１４、特に、マトリクス材の塗布に先立って、金属ナノワイヤーネットワーク層１１４を加圧処理すると、導電層１４の導電性を向上させることができる。以下の説明では、フイルム１２上に金属ナノワイヤーネットワーク層１１４が形成された状態のワークや、金属ナノワイヤーネットワーク層１１４にマトリクス１８が形成された状態のワーク等のように、最終的に透明導電体１６となる前の段階のワークを透明導電体前駆体と記す。
【００７２】
特に、１つ以上のローラー（例えば、円筒棒）を使用して、シート状の透明導電体前駆体の一方又は両方の面に、圧力が加えられてもよく、該一方又は両方の面は、必要ではないが、導電層の幅寸法よりも長さ寸法が大きくてもよい。単一のローラーが使用される場合には、金属ナノワイヤーネットワーク層が硬質の表面上に設置される可能性があり、ローラーに圧力が加えられる間に、既知の方法を使用して、単一のローラーが導電層の露出した表面を回転する。２つのローラーが使用される場合には、図４に示されるように、金属ナノワイヤーネットワーク層１１４は、２つのローラー間でロール処理されてもよい。
【００７３】
また、１つ以上のローラーにより、５０〜１０，０００ｐｓｉの圧力が透明導電体前駆体に加えられてもよい。また、１００〜１０００ｐｓｉ、又は２００〜８００ｐｓｉ、又は３００〜５００ｐｓｉが加えられてもよい。好ましくは、あらゆるマトリクス材の塗布に先立ち、透明導電体前駆体に圧力が加えられる。
【００７４】
金属ナノワイヤーネットワーク層１１４に圧力を加えるために、２つ以上のローラーを使用する場合には、「ニップ」又は「ピンチ」ローラーを使用してもよい。ニップ又はピンチローラーは、当技術分野においてよく理解されており、例えば、３Ｍ技術報告「積層接着剤のコンバータのための積層技術（Lamination Techniques for Converters of Laminating Adhesives）」（２００４年３月）において説明されている。
【００７５】
上述のプラズマ処理の適用の前後のいずれかにおいて、金属ナノワイヤーネットワーク層１１４へ加圧を行うとその導電性が改善され、さらにこの加圧は、先の又は後のプラズマ処理の有無にかかわらず、行われてもよいことが見い出された。図４に示されるように、ローラー１８６及び１８７は、１回又は複数回、金属ナノワイヤーネットワーク層１１４の表面１８５を回転してもよい。ローラーが、金属ナノワイヤーネットワーク層１１４上を複数回回転する場合、その回転は、ロール処理されるシートの表面に平行な軸に対して同じ方向（例えば、移動経路１５０に沿って）、又は異なる方向（図示せず）へ行われてもよい。
【００７６】
例えばステンレス鋼ローラーを使用して約１０００ｐｓｉ〜約２０００ｐｓｉで加圧した後の、金属ナノワイヤー１０による導電性ネットワーク８１０は、複数のナノワイヤー交点を含む。少なくとも各交点における上面ナノワイヤーは、交差している部分が、加圧により互いに圧迫された場所で、扁平な横断面を有し、それによって、金属ナノワイヤー１０による導電性ネットワークの導電性に加え、接続性が強化されている。
【００７７】
また、後処理として加熱されてもよい。一般的には、透明導電体前駆体は、８０℃〜２５０℃のいずれかに１０分間以下、より好ましくは、１００℃〜１６０℃のいずれかに１０秒間〜２分間のいずれかの間加熱される。
【００７８】
加熱は、オンライン又はオフラインのいずれかで行われることができる。例えばオフライン処理において、透明導電体前駆体は、所定温度に設定されたシート状の製品を乾燥することができるオーブン（シートオーブンと記す）中に所定時間設置することができる。透明導電体前駆体をこのような方法で加熱すると、透明導電体１６の導電性を向上する上で有利である。例えば、図４で示すようなロール・トゥ・ロール工程を使用して製造された透明導電体１６は、本実施の形態では、温度２００℃に設定された上述のシートオーブン中に、３０秒間置いた。透明導電体１６は、この熱後処理の前に表面抵抗率が約１２ｋオーム／ｓｑ．であったが、後処理の後に約５８オーム／ｓｑ．に低下した。
【００７９】
他の例において、同様に調製された第２透明導電体は、１００℃のシートオーブン内で３０秒間加熱した。第２透明導電体の抵抗率は、約１９ｋオーム／ｓｑ．から約４００オーム／ｓｑ．へと低下した。また、透明導電体１６は、シートオーブン以外の方法を使用して、加熱してもよいとも考えられる。例えば、透明導電体１６を加熱するために、インライン又はオフライン法のいずれかで、赤外線ランプを使用することができる。ＲＦ電流も、金属ナノワイヤー１０の金属ナノワイヤーネットワーク層１１４を加熱するために使用することができる。ＲＦ電流は、金属ナノワイヤーネットワーク層１１４への電気接点を通じて誘起されるブロードキャストマイクロ波又は電流のいずれかによって、金属ナノワイヤーネットワーク層１１４中で誘起されてもよい。
【００８０】
さらに、透明導電体１６に、熱及び圧力の両方を加える後処理を使用可能である。特に、圧力を加えるために、透明導電体１６は、上述のような１つ以上のローラーを介して設置されることができる。熱を同時に加えるために、ローラーは加熱されてもよい。ローラーにより加えられる圧力は、好ましくは１０〜５００ｐｓｉ、より好ましくは４０〜２００ｐｓｉである。ローラーは、好ましくは７０℃〜２００℃、より好ましくは１００℃〜１７５℃に加熱される。このような加熱と加圧の組み合わせは、透明導電体１６の導電性を向上可能である。適切な圧力及び熱の両方を同時に加えるために使用可能な機械は、Ｂａｎｎｅｒ  Ａｍｅｒｉｃａｎ  Ｐｒｏｄｕｃｔｓ  ｏｆ  Ｔｅｍｅｃｕｌａ、Ｃａｌｉｆ．によるラミネーターである。加熱と加圧との組み合わせは、以下に記載されるような、マトリクス又は他の層の堆積及び硬化の前後のいずれかにおいて行うことができる。
【００８１】
透明導電体１６の導電性を向上するために使用される他の後処理技術は、本明細書に開示されるように製造された透明導電体１６の金属ワイヤー導電性ネットワークを、金属還元剤にさらすことである。特に、銀ナノワイヤー導電性ネットワークは、好ましくは水素化ホウ素ナトリウムのような銀還元剤に、好ましくは１０秒間〜３０分間のいずれか、より好ましくは１分間〜１０分間さらすことができる。当業者が理解するように、このような処理は、インライン又はオフラインのいずれかで行われることができる。
【００８２】
上述したように、このような処理は、透明導電体１６の導電性を向上できる。例えば、図４で示すロール・トゥ・ロール工程に従って調製されたＰＥＴフイルム上の銀ナノワイヤーの透明導電体１６は、２％ＮａＢＨ4に１分間さらされ、その後、水ですすぎ、空気中で乾燥された。透明導電体１６は、この後処理の前に約１３４オーム／ｓｑ．の抵抗率を有し、この後処理の後に約９オーム／ｓｑ．の抵抗率を有した。
【００８３】
その後、フイルム１２は、マトリクス材１９０を供給するマトリクス堆積ステーション１８８に向かう。マトリクス堆積ステーション１８８は、貯蔵タンクの他、噴霧装置、ブラッシング装置、印刷装置等であってもよい。こうして、マトリクス材層１１６は、金属ナノワイヤーネットワーク層１１４上に堆積される。有利な点として、マトリクス材１９０は、印刷装置により堆積され、パターン化されたマトリクス材層１１６として形成することが可能である。
【００８４】
その後、マトリクス材層１１６は、硬化ステーション２００において硬化される。マトリクス材がポリマー／溶媒系である場合、マトリクス材層１１６は、溶媒を蒸発させることにより硬化可能である。硬化工程は、加熱（例えば、焼成）により、促進可能である。マトリクス材１９０が放射線硬化性プレポリマーを含む場合、マトリクス材層１１６は、照射により硬化可能である。プレポリマーの種類によって、熱硬化（熱的誘導重合）も使用可能である。
【００８５】
マトリクス材層１１６を硬化する前に、任意にパターニング段階を行うことができる。パターニングステーション１９８は、マトリクス堆積ステーション１８８の後、及び硬化ステーション２００の前に配置可能である。
【００８６】
硬化工程は、マトリクス１８中に、金属ナノワイヤーネットワーク層１１４を含む導電層１４を形成する。導電層１４は、後処理ステーション２１４においてさらに処理可能である。
【００８７】
導電層１４は、該導電層１４の表面の金属ナノワイヤー１０の一部を露出させるために、後処理ステーション２１４において表面処理可能である。例えば、溶媒、プラズマ処理、コロナ放電、又はＵＶ／オゾン処理により、極微量のマトリクスがエッチング除去可能である。露出した金属ナノワイヤーは、タッチスクリーン用途に特に有用である。
【００８８】
一部の金属ナノワイヤー１０は、硬化工程の後に導電層１４の表面上に露出され（図２参照）、エッチング段階は必要でない。特に、マトリクス材層１１６の厚さ及びマトリクス材１９０の表面張力が適切に調節されれば、マトリクス１８は、上部の金属ナノワイヤーネットワークをぬらさず、金属ナノワイヤー１０の一部が導電層１４の表面上に露出することとなる。
【００８９】
その後、導電層１４及びフイルム１２は、巻き取りロール１４７により、引き出される。この製造のフロー工程は、「リール・トゥ・リール」又は「ロール・トゥ・ロール」工程とも称される。フイルム１２は、任意にコンベヤーベルトに沿って移動させることにより、安定化可能である。
【００９０】
「ロール・トゥ・ロール」工程において、複数の被覆段階は、移動しているフイルム１２の移動経路に沿って行うことができる。従って、ウェブ被覆システム１４６は、必要に応じ、如何なる数の付加的な被覆ステーションをも組み込むように、カスタマイズや改変可能である。例えば、性能強化層（反射防止、接着、バリア、グレア防止、保護用の層又はフイルム）の被覆は、フロー工程に十分に統合可能である。
【００９１】
有利な点として、ロール・トゥ・ロール工程は、高速及び低費用で均一な透明導電体を製造することができる。特に、被覆工程の連続的なフローによって、被覆層には、後縁（trailing edges）がない。
【００９２】
＜透明導電体の製造方法の変形例＞
その汎用性にも係わらず、「ロール・トゥ・ロール」工程は、ガラスのような高剛性の基体とは、相性が悪い。高剛性の基体は、シート被覆により被覆することができ、場合によっては、コンベヤーベルト上で行うことができるが、一般的に角欠及び／又は均一性の欠如が起こる。加えて、シート被覆は、より低いスループット工程であり、製造費用を著しく増大させ得る。
【００９３】
従って、ここでは、可撓性ドナーフイルムを使用して、透明導電体１６を製造するための積層工程が記載される。この工程は、高剛性の基体及び可撓性の基体の両方と相性がよい。さらに具体的に、積層工程は、以下の工程を含む。
（ｉ）可撓性ドナーフイルム上へ導電層１４を被覆する工程（導電層１４は、マトリクス１８に埋め込まれていてもよい複数の金属ナノワイヤー１０を含む）
（ｉｉ）可撓性ドナーフイルムから導電層１４を分離する工程
（ｉｉｉ）導電層１４を選択された基体へ転写する工程
【００９４】
有利な点として、ドナーフイルムが可撓性であるので、可撓性ドナーフイルム上への被覆段階は、ロール・トゥ・ロール工程により行うことができる。その後、このように形成された導電層１４を、標準の積層工程を通して、選択された基体（この基体は高剛性であっても、可撓性であってもよい）に転写可能である。金属ナノワイヤー１０のみが可撓性ドナーフイルム上に堆積されていて、マトリクス材を使用しない場合には、選択された基体に導電層１４を付着するために、積層接着剤を使用してもよい。
【００９５】
「可撓性ドナーフイルム」とは、シート、フイルム、ウェブ等の形態を有する可撓性フイルムを指す。可撓性ドナーフイルムは、導電層１４から分離可能でさえあれば、特に限定されない。可撓性ドナーフイルムは、あらゆる可撓性のフイルム１２であってもよい。加えて、可撓性ドナーフイルムは、織布又は不織布、紙等であってもよい。可撓性ドナーフイルムは、光学的に透明である必要はない。
【００９６】
可撓性ドナーフイルムは、導電層１４を被覆する前に剥離層で前被覆（プリコート）可能である。「剥離層」とは、ドナーフイルムに接着される薄層であって、その上にウェブ被覆により導電層１４を形成可能な層を指す。剥離層は、導電層１４に損傷を与えずに、導電層１４からドナーフイルムを容易に除去可能でなければならない。一般的に、剥離層は、シリコーン系ポリマー、フッ素化ポリマー、デンプン等を含む低表面エネルギーを有する物質から形成されるが、これらに限定されない。
【００９７】
図５Ａは、可撓性ドナーフイルム２４０、該可撓性ドナーフイルム２４０上に被覆された剥離層２４４、及び該剥離層２４４上に被覆された導電層１４を含む積層構造体２３０の一例を示している。
【００９８】
積層構造体２３０は、図４に関して説明された手法と同じ手法で、可撓性ドナーフイルム２４０を使用して製造することができる。金属ナノワイヤー１０の堆積に先立ち、剥離層２４４が、可撓性ドナーフイルム２４０上に堆積又は被覆される。導電層１４は、金属ナノワイヤー１０の堆積後マトリクス１８を堆積することにより形成可能である。
【００９９】
その後、導電層１４は、選択された基体２６０へと均一に転写される。特に、高剛性の基体２６０（例えば、ガラス）は、一般的にロール・トゥ・ロールによる被覆工程に適合しないものであるが、導電層１４を積層することができる。図５Ｂに示されるように、積層構造体２３０は、導電層１４の表面２６２を基体２６０（例えば、ガラス）に接触させることにより、基体２６０に転写される。ポリマーマトリクス（例えば、ＰＥＴ、ＰＵ、ポリアクリレート）は、基体２６０へ適切に接着する。その後、図５Ｃに示されるように、可撓性ドナーフイルム２４０は、導電層１４から剥離層２４４を分離することにより、除去可能である。
【０１００】
接着層は、積層段階において導電層１４と基体２６０とをより良く結合するために使用可能である。図６Ａは、可撓性ドナーフイルム２４０に加えて、剥離層２４４及び導電層１４、オーバーコート２７４及び接着層２７８を含む積層構造体２７０を示す。接着層２７８は、接着表面２８０を有する。
【０１０１】
積層構造体２７０は、図４に関連して説明されたロール・トゥ・ロール工程により製造可能であり、ウェブ被覆システム１４６は、接着層及びオーバーコートを被覆するための付加的なステーションを設けるようになることが理解される。接着層は、本明細書で定義されており（例えば、ポリアクリレート、ポリシロキサン）、感圧性、熱溶解性、放射線硬化性、及び／又は熱硬化性であることができる。オーバーコートは、ハードコート、反射防止層、保護フイルム、バリア層等を含む１つ以上の性能強化層であることができる。
【０１０２】
図６Ｂでは、積層構造体２７０は、接着表面２８０を介して、基体２６０と結合している。その後、図６Ｃに示されるように、可撓性ドナーフイルム２４０は、オーバーコート２７４から剥離層２４４を分離することにより除去される。
【０１０３】
接着層（又は、接着層が存在しない導電層１４）と基体２６０との間の結合を増強するため、積層工程において、熱又は圧力を使用可能である。
【０１０４】
可撓性ドナーフイルム２４０及び選択された基体２６０に対する導電層１４の親和性の違いにより、剥離層２４４は必要ではない。例えば、導電層１４は、布地ドナーフイルムよりも、ガラスに対し、非常に高い親和性を有していてもよい。その場合、積層工程後、布地ドナーフイルムを除去可能な一方で、導電層１４はガラス基体に強固に結合する。
【０１０５】
積層工程においてパターン化転写が可能である。例えば、基体２６０は、温度勾配を有して加熱可能であり、これは、所定のパターンに従う基体２６０上の加熱領域及び非加熱領域をもたらす。増強された親和性（例えば、接着）によって、加熱領域のみが導電層１４と積層され、これにより、基体２６０上にパターン化された導電層１４が設けられる。基体２６０上の加熱領域は、例えば、加熱される基体領域の真下に位置するニクロム線ヒーターにより発生させることができる。
【０１０６】
パターン化転写は、あるマトリクス材又は接着剤により示される感圧親和性に基づく圧力勾配を有して作用可能である。例えば、所定のパターンにしたがって異なる圧力を加えるために、パターン化積層ローラーを使用可能である。さらに、加圧領域及び非加圧領域の間の親和性の差を促進するために、パターン化積層ローラーを加熱可能である。
【０１０７】
積層工程に先立ち、所定のパターンに従い、導電層１４を事前に切断（例えば、打ち抜き）することができる。事前に切断された導電層１４を基体２６０へ転写した後、所定パターンの導電層１４は保持され、残りは事前に切断された輪郭に沿って除去される。
【０１０８】
透明導電体１６は、現在、金属酸化物フイルムのような透明導電体１６を使用するあらゆる装置を含む多種多様な装置にて、電極として使用可能である。適切な装置の例としては、フラットパネルディスプレー、ＬＣＤｓ、タッチスクリーン、電磁シールド、機能性ガラス（例えば、エレクトロクロミック窓用）、光電子装置等が挙げられる。加えて、本明細書の透明導電体は、可撓性ディスプレー及びタッチスクリーンのような可撓性装置において使用可能である。
【０１０９】
透明導電体１６は、タッチスクリーンの一部を形成する。タッチスクリーンは、電子ディスプレーに統合される相互作用的な入力装置であり、スクリーンに触れることで使用者が情報を入力することを可能にする。タッチスクリーンは、光学的に透明であり、光及び像を透過させる。
【実施例】
【０１１０】
透明導電体構造、これらの電気的及び光学的特性、並びに製造方法は、以下の限定されない実施例において、より詳細に説明される。
【０１１１】
この実施例は、スロットダイコーター５４を用いて、金属ナノワイヤー分散層５０をフイルム１２上に塗布する際に、せん断速度を変えた場合の透明導電体１６のＭＤ方向とＴＤ方向の表面抵抗の変化をみたものである。
【０１１２】
［実施例１］
＜銀ナノワイヤーの合成＞
ポリ（ビニルピロリドン）（ＰＶＰ）の存在下において、エチレングリコールに溶解した硝酸銀を還元し、その後、例えばＹ．Ｓｕｎ，Ｂ．Ｇａｔｅｓ，Ｂ．Ｍａｙｅｒｓ  ＆  Ｙ．Ｘｉａ「ソフト溶解処理による結晶銀ナノワイヤー（Crystalline silver nanowires by soft solution processing）」、ナノレターズ（Nanoletters）、（２００２）、２（２）１６５−１６８に記載される「ポリオール」法を行うことにより、銀ナノワイヤーが合成された。銀ナノワイヤーは、幅が約７０ｎｍ〜８０ｎｍ、長さがおよそ８μｍであった。
【０１１３】
＜銀ナノワイヤー分散物の塗布液＞
銀ナノワイヤー分散物の塗布液は、約０．０８重量％のＨＰＭＣ、約０．３６重量％の銀ナノワイヤー、約０．００５重量％のＺｏｎｙｌ（登録商標）ＦＳＯ−１００、及び約９９．５５５重量％の水を混合することにより、調製された。最初の段階で、ＨＰＭＣ原液が調製された。ナノワイヤー分散物において所望の全容量の約３／８に相当する量の水をビーカー内に入れ、ホットプレートで８０℃〜８５℃に加熱した。ＨＰＭＣを０．５重量％にするのに十分なＨＰＭＣ溶液を水に添加し、ホットプレートを切った。ＨＰＭＣ及び水の混合物を攪拌し、ＨＰＭＣを分散させた。水の全量の残りを、氷上で冷やした後、加熱したＨＰＭＣ溶液に加え、高ＲＰＭで約２０分間攪拌した。ＨＰＭＣ溶液を４０μｍ／７０μｍ（絶対／公称）Ｃｕｎｏ  Ｂｅｔａｐｕｒｅフィルターにて濾過し、不溶のゲル及び粒子を除去した。次に、Ｚｏｎｙｌ（登録商標）ＦＳＯ−１００の原液を調製した。より具体的には、１０ｇのＺｏｎｙｌ（登録商標）ＦＳＯ１００を９２．６１ｍＬの水に添加し、Ｚｏｎｙｌｅ  ＦＳＯ１００が完全に溶解するまで加熱した。最終的なインク組成物中で、約０．０８重量％ＨＰＭＣ溶液を作るために必要な量のＨＰＭＣ原液を、容器に入れた。その後、最終的なインク組成物中で、約９９．５５５重量％水溶液を作るために必要な量の脱イオン水を添加した。溶液を約１５分間攪拌し、最終的なインク組成物中で、約０．３６％Ａｇナノワイヤー溶液をつくるために必要な量の銀ナノワイヤーを添加した。最後に、約０．００５重量％Ｚｏｎｙｌ（登録商標）ＦＳＯ−１００溶液を作るために必要な量のＺｏｎｙｌ（登録商標）ＦＳＯ−１００原液を添加した。銀ナノワイヤー（ＡｇＮＷ）の濃度は、分散物の約０．５％ｗ／ｖであり、光学密度は約０．５であった（Ｍｏｌｅｃｕｌａｒ  Ｄｅｖｉｃｅｓ社  Ｓｐｅｃｔｒａ  Ｍａｘ  Ｍ２プレートリーダーにて測定）。
【０１１４】
＜塗布液（銀ナノワイヤー分散物）の塗布＞
フイルム１２として、厚さ５μｍのＡｕｔｏｆｌｅｘ  ＥＢＧ５  ポリエチレンテレフタレート（ＰＥＴ）フイルムを使用した。ＰＥＴフイルムは、光学的に透明な絶縁体である。ＰＥＴフイルムの光透過率及びヘイズは９１．６％及び０．７８％である。他に規定しない限り、光透過率は、ＡＳＴＭ  Ｄ１００３の手法で測定された。塗布液（ナノワイヤー分散物）の塗布に先立ち、フイルムは、アルゴンプラズマにて処理された。
その後、スロットダイコーター５４を用いて、銀ナノワイヤー分散物の塗布液をフイルム１２上に塗布すことによって、銀ナノワイヤー分散物をＰＥＴフイルム上に被覆した。
このとき、塗布液をＰＥＴフイルムの一主面（ヘッド先端６２と対向する面）に塗布する際のＰＥＴフイルムの搬送速度（塗布速度）をｖ［ｍ／ｓ］、スロットダイ５２のヘッド先端６２とＰＥＴフイルムの一主面との間隔をｇ［ｍ］としたとき、ｖ／ｇ［１／ｓ］で示されるせん断速度を、１００［１／ｓ］にして塗布液をＰＥＴフイルム上に塗布した。なお、間隔ｇは、５０〜２５０μｍの範囲とした。
【０１１５】
＜透明導電体の作製＞
その後、ＰＥＴフイルム上の銀ナノワイヤー分散物を乾燥処理して、銀ナノワイヤー分散物中の水を蒸発させることにより銀ナノワイヤーネットワーク層を形成した。つまり、銀ナノワイヤーがむき出しとされたフイルム（銀ナノワイヤーネットワーク層）がＰＥＴフイルム上に形成された。
その後、ＰＥＴフイルム上の銀ナノワイヤーネットワーク層に対して一対のローラーにて加圧した後、銀ナノワイヤーネットワーク層にマトリクス材を被覆した。
マトリクス材は、メチルエチルケトン（ＭＥＫ）中にポリウレタン（ＰＵ）（Ｍｉｎｗａｘ速乾性ポリウレタン）を混合し、１：４（ｖ／ｖ）粘性溶液を形成するように調製された。マトリクス材は、むき出しの銀ナノワイヤーフイルム上にスピンコーティングで被覆された。当技術分野にて他の既知の方法、例えば、ドクターブレード、マイヤー・ロッド（Meyer rod）、ドローダウン（draw-down）又はカーテン・コーティング（curtain coating）が使用可能である。マトリクス材は、室温で約３時間硬化され、その間に、溶媒ＭＥＫが蒸発し、マトリクス材が硬くなった。あるいは、オーブン内において、例えば、温度５０℃、約２時間の条件で硬化を生じさせることが可能である。
このようにして、ＰＥＴフイルム上に導電層１４を有する実施例１に係る透明導電体（ＡｇＮＷ／ＰＵ／ＰＥＴ）を作製した。マトリクス１８中の銀ナノワイヤーの導電層１４は、厚さ約１００ｎｍであった。
【０１１６】
［実施例２〜９］
スロットダイを有するスロットダイコーターを用いて、ＰＥＴフイルム上に塗布液を塗布する際のせん断速度を１０００、２０００、３０００、５０００、７０００、８０００、９０００及び１００００［１／ｓ］としたこと以外は上述した実施例１と同様にして実施例２、実施例３、実施例４、実施例５、実施例６、実施例７、実施例８及び実施例９に係る透明導電体を作製した。
【０１１７】
［参考例１、２］
スロットダイを有するスロットダイコーターを用いて、ＰＥＴフイルム上に塗布液を塗布する際のせん断速度を１００［１／ｓ］未満及び１００００［１／ｓ］よりも大きくしたこと以外は上述した実施例１と同様にして参考例１及び参考例２に係る透明導電体を作製した。
【０１１８】
［評価］
作製された透明導電体のＭＤ方向の表面抵抗値とＴＤ方向の表面抵抗値を測定し、表面抵抗値が１００オーム／ｓｑ．未満を◎、１００オーム／ｓｑ．以上２００オーム／ｓｑ．未満を○、２００オーム／ｓｑ．以上を△として評価し、さらに、ＭＤ方向の表面抵抗値とＴＤ方向の表面抵抗値との差（絶対値）から導電性の等方性を評価した。具体的には、ＭＤ方向の表面抵抗値とＴＤ方向の表面抵抗値との差（絶対値）をＡ、ＭＤ方向の表面抵抗値とＴＤ方向の表面抵抗値のうち、大きい値をＢとしたとき、（Ａ／Ｂ）×１００（％）を算出し、９０％以上を◎、９０％未満８０％以上を○、８０％未満を△として評価した。評価結果を下記表１に示す。
【０１１９】
【表１】
2011090879.tif 000003
【０１２０】
この評価結果から、スロットダイを有するスロットダイコーターを用いて塗布液（銀ナノワイヤー分散物）をＰＥＴフイルムの一主面に塗布する際に、せん断速度を１００［１／ｓ］以上、１００００［１／ｓ］以下の範囲にすることにより、透明導電体１０の導電性が向上し、且つ、導電性の等方性も向上することがわかる。特に、せん断速度を３０００［１／ｓ］以上、７０００［１／ｓ］以下の範囲にすることにより、透明導電体１６の導電性が大幅に向上し、且つ、導電性の等方性も大幅に向上することがわかる。
【０１２１】
なお、本発明に係る透明導電体の製造方法は、上述の実施の形態に限らず、本発明の要旨を逸脱することなく、種々の構成を採り得ることはもちろんである。
【符号の説明】
【０１２２】
１０…金属ナノワイヤー                  １２…フイルム
１４…導電層                            １６…透明導電体
１８…マトリクス                        ５０…金属ナノワイヤー分散層
５２…スロットダイ                      ５４…スロットダイコーター
６２…ヘッド先端                        ６４…塗布液
１１４…金属ナノワイヤーネットワーク層  １１６…マトリクス材層
１６６…塗布液                          １８６…下部ローラー
１８７…上部ローラー
【図１】
2011090879.tif 000004
【図２】
2011090879.tif 000005
【図３】
2011090879.tif 000006
【図４】
2011090879.tif 000007
【図５】
2011090879.tif 000008
【図６】
2011090879.tif 000009